(57)【要約】【課題】溶鋼の汚染を防止しつつ優れた保温効果を発揮する鋳造スタート用モールドパウダー、およびそのモールドパウダーを用いた連続鋳造方法を提供する。【解決手段】(1)CaO/SiO2が1.0〜1.9、Al2O3含有率が2〜18％、Na2O、Li2OおよびFの合計含有率が2〜25％であり、炭酸塩が炭素換算含有率2.5〜7.0％で、硝酸ソーダが含有率5.1〜8.0％で、炭素が含有率0〜5％で、Ca-Si合金および／または金属Siが含有率7〜20％でそれぞれ配合され、酸化鉄がFe2O3換算含有率で2.0％未満および酸化MnがMnO換算含有率で3.0％未満であり、凝固温度が1050〜1250℃であり、1300℃での粘度が0.04〜1.5Pa・sである鋼の連続鋳造用モールドパウダーである。(2) 前記(1)モールドパウダーを、鋳造開始時に鋳型横断面積100cm2あたり0.1〜2kg添加し、引き続いて、定常鋳造用のモールドパウダーを添加する鋼の連続鋳造方法である。【選択図】なし【特許請求の範囲】
【請求項１】
ＣａＯおよびＳｉＯ2を主成分とし、全Ｃａ濃度をＣａＯ含有率として、また全Ｓｉ濃度をＳｉＯ2含有率として各質量％で換算するとき、該ＣａＯ含有率を該ＳｉＯ2含有率で除した比であるＣａＯ／ＳｉＯ2の値が１．０〜１．９であり、質量％で、Ａｌ2Ｏ3含有率が２〜１８％、Ｎａ2Ｏ、Ｌｉ2ＯおよびＦの合計含有率が２〜２５％であり、炭酸塩が炭素換算含有率２．５〜７．０％で、硝酸ソーダが含有率５．１〜８．０％で、炭素が含有率０〜５％で、Ｃａ-Ｓｉ合金および／または金属Ｓｉが含有率７〜２０％でそれぞれ配合され、酸化鉄濃度がＦｅ2Ｏ3換算含有率で２．０％未満および酸化マンガン濃度がＭｎＯ換算含有率で３．０％未満であり、凝固温度が１０５０〜１２５０℃であり、そして１３００℃における粘度が０．０４〜１．５Ｐａ・ｓであることを特徴とする鋼の連続鋳造用モールドパウダー。
【請求項２】
質量％で、炭酸塩濃度の炭素換算含有率をＡ（％）、Ｃａ-Ｓｉ合金および／または金属Ｓｉ含有率をＭ（％）、硝酸ソーダ含有率をＮ（％）とするとき、これらＡ、ＭおよびＮが、下記の（１）式および（２）式により表される関係を満たすことを特徴とする請求項１に記載の鋼の連続鋳造用モールドパウダー。
０．１Ｍ＜Ａ＜１．０Ｍ      ・・・（１）
０．２Ｍ＜Ｎ＜１．２Ｍ      ・・・（２）
【請求項３】
粒子形態が粉末状であり、アルカリ金属フッ化物および氷晶石をいずれも含有しないことを特徴とする請求項１または２に記載の鋼の連続鋳造用モールドパウダー。
【請求項４】
請求項１〜３のいずれかに記載の鋼の連続鋳造用モールドパウダーを、鋼の鋳造開始時に鋳型横断面積１００ｃｍ2あたり０．１〜２ｋｇ添加し、鋳造開始時に添加した上記モールドパウダーの未溶融層が鋳型内湯面上に残留している間に、引き続いてＣａ−Ｓｉ合金および金属Ｓｉのうち少なくとも一方の含有率が６％以下か、またはＣａ−Ｓｉ合金および金属Ｓｉのいずれも含有しない定常鋳造用のモールドパウダーを添加することを特徴とする鋼の連続鋳造方法。
【発明の詳細な説明】
【技術分野】
【０００１】
本発明は、鋼の連続鋳造用モールドパウダーおよび連続鋳造方法に関し、さらに詳しくは、溶鋼を汚染することなく発熱剤の金属を安定して燃焼させ、高い保温効果を発揮する鋳造スタート用モールドパウダーおよびそのパウダーを用いた連続鋳造方法に関する。
【背景技術】
【０００２】
連続鋳造においては、浸漬ノズルとモールドパウダーを用いたいわゆるパウダーキャスティングが広く普及している。パウダーキャスティングは、その発明によって鋼の連続鋳造の工業化が進んだとされるほど鋼の連続鋳造に最も適した方法である。
【０００３】
しかし、パウダーキャスティング技術には、鋳型内溶鋼の熱バランスの調整に難しさがある。すなわち、鋳型内が溶鋼を冷却し、凝固させる場所であるにもかかわらず、鋳型内の湯面（以下、「メニスカス」とも記す）には熱供給が必要であるという点である。メニスカスへの熱供給が滞ると、メニスカスの溶鋼が凝固し、非金属介在物や気泡の浮上除去が阻害され、また、モールドパウダーの滓化および溶融が滞る。それらの結果、鋳片品質や連続鋳造操業上のトラブルが引き起こされる。
【０００４】
上記のように、メニスカスへの熱供給は重要であるにもかかわらず、熱供給は浸漬ノズルからの吐出流に依存している。したがって、吐出する溶鋼の温度低下や浸漬ノズルの閉塞による溶鋼流動の変化といった操業条件の変動によって、メニスカスへの熱供給は不足しがちであり、それが様々なトラブルの原因となっている。特に鋳造のスタート時には、溶鋼温度や鋳造速度が低いことから湯面の温度が低下しがちであり、浸漬ノズルに地金が付着するなど操業上の困難が生じやすい。
【０００５】
上記の観点から、モールドパウダーの有する多くの特性の中でも、保温性は最も重要な特性のひとつである。特に鋳造スタート用モールドパウダーにおいてはその重要性は高い。従来から、モールドパウダーの保温性を高める方法には大別して下記の２つの方法がある。すなわち、
（１）嵩密度を低下させることにより、空気断熱作用を高める。
【０００６】
（２）カーボンや金属などのように燃焼により発熱する原料を多量に配合する。
【０００７】
上記（１）に関する技術の開示例としては、下記に示すとおり、特許文献１、特許文献２などがあり、また、（２）に関する技術の開示例としては、特許文献３、特許文献４などがある。
【０００８】
前記特許文献１には、主成分がＣａＯ、ＳｉＯ2およびＣａＦ2であるパウダー中のＢ2Ｏ3濃度、１５７３Ｋにおける粘度および融点が規定され、（ＣａＯ＋ＣａＦ2×０．７１８）／ＳｉＯ2で定義される質量濃度比が０．９以上１．３未満、添加カーボン濃度が１．０ｍａｓｓ％以上、嵩密度が９００ｋｇ／ｍ3未満である連続鋳造用モールドパウダーが開示されている。また、特許文献２には、過包晶中炭素鋼の溶鋼を連続鋳造する際に、塩基度、凝固温度、１３００℃における粘度が規定され、嵩比重が０．５〜０．９およびＣ含有量が２〜２０質量％であるモールドパウダーを用いる溶鋼の連続鋳造方法が開示されている。
【０００９】
さらに、特許文献３には、ＳｉＯ2、ＣａＯ、Ａｌ2Ｏ3を主成分とするパウダー基材に発熱材および助燃材を添加したモールドパウダーにおいて、助燃材として酸化ニッケルを用いる鋼の連続鋳造用モールドパウダーが開示されている。そして、特許文献４には、連続鋳造用初期モールドパウダーであって、ＣａＯ、ＳｉＯ2、Ａｌ2Ｏ3、Ｎａ2ＯおよびＭｇＯを主成分とするプリメルト原料を６０〜９０質量％、金属発熱材としてＣａ−Ｓｉ、Ａｌ−ＭｇおよびＣａ−Ａｌ合金のうちの１種以上を５〜２０質量％、および助燃材として酸化鉄を含有するモールドパウダーが開示されている。
【００１０】
しかしながら、上記に開示されたモールドパウダーにおいては、嵩密度を低く保つことによる空気断熱作用が最適条件に維持され、また、保温性を確保するための高融点または高軟化点の原料が必ずしも優先的に配合されているとはいえない。Ｃａ−Ｓｉなどの発熱金属の燃焼に際して助燃剤として用いられる酸化鉄や酸化マンガンなどの低級酸化物が完全には分解せずに溶鋼中に残留し、溶鋼を汚染するといった問題もある。さらに、炭酸塩の分解反応による攪拌作用を有効に発揮させるためのモールドパウダーの焼結の抑制などについても十分な配慮がなされていない。
【００１１】
【特許文献１】特許第２９８５６３３号公報（特開平７−１９５１６２号公報）（特許請求の範囲、段落［００１６］および［００１７］）
【特許文献２】特開２００４−９８０９２号公報（特許請求の範囲、段落［００１５］および［００１６］）
【特許文献３】特開平８−５２５５０号公報（特許請求の範囲、段落［０００８］および［０００９］）
【特許文献４】特開平１０−３４３０１号公報（特許請求の範囲および段落［００１６］）
【特許文献５】特願２００５−３２８９９８号
【発明の開示】
【発明が解決しようとする課題】
【００１２】
前述のとおり、従来のモールドパウダーには、溶鋼を汚染することなく良好な保温性を発揮する上で下記の問題があった。すなわち、（ａ）鋳型内において、助燃剤の発熱金属として用いられる酸化鉄や酸化マンガンなどの低級酸化物が完全に還元されずに溶鋼中に残留するため、溶鋼が汚染される、および（ｂ）モールドパウダーの焼結が十分に抑制できないため、嵩密度の低下による空気断熱作用、および炭酸塩の分解反応による攪拌作用を活用した十分な保温効果が発揮できない、などである。
【００１３】
本発明は、上記の問題に鑑みてなされたものであり、その課題は、下記の（１）〜（３）を満足するモールドパウダー、およびそのモールドパウダーを用いた連続鋳造方法を提供することにある。すなわち、（１）パウダー中の助燃剤としての低級酸化物による溶鋼の汚染を防止しつつ、発熱剤の金属を安定して燃焼させる、（２）パウダーの焼結を抑制することにより、嵩密度を低く維持して空気断熱作用を高める、（３）炭酸塩の分解反応による攪拌を有効に作用させて優れた保温効果を発揮する、および（４）前記（１）〜（３）に記載の作用および効果を、特に鋳造開始時に十分に発揮できる、である。
【００１４】
また本発明は、本発明者らが先に特許文献５にて提案した発明を、鋳造スタート用モールドパウダーおよび連続鋳造方法として改良した発明でもある。
【課題を解決するための手段】
【００１５】
本発明者らは、上述の課題を解決するために、従来の問題点を踏まえてモールドパウダーによる溶鋼の汚染防止および保温性の向上について研究開発を進め、下記の（ａ）〜（ｃ）の知見を得て、本発明を完成させた。
【００１６】
（ａ）カーボンに比べて燃焼温度が高く溶鋼湯面の保温効果が高いＣａ−Ｓｉ合金や金属Ｓｉを酸化鉄や酸化マンガンといった低級酸化物を助燃剤（酸素源）に用いて燃焼させる場合に、硝酸ソーダ（ＮａＮＯ3）の分解による酸素供給と炭酸塩の分解により発生するＣＯやＣＯ2の攪拌作用とを併用することにより、低級酸化物が完全に還元され、溶鋼が汚染されることなく、Ｃａ−Ｓｉ合金または金属Ｓｉを安定して燃焼させることができる。
【００１７】
（ｂ）炭酸塩の分解反応による攪拌を有効に作用させるには、モールドパウダーの粒子形状を粉末状とした上で、その焼結を抑制することが重要である。焼結を抑制するためには、バインダーとなる低融点のアルカリ金属フッ化物や氷晶石を含有しないことが好ましい。
【００１８】
（ｃ）上記（ａ）または（ｂ）の保温性の良好なモールドパウダーを、鋳造開始時に鋳型断面積に対して適量添加することは、鋳造開始時の操業の安定化や鋳片品質の向上に有効である。
【００１９】
本発明は、上記の知見に基づいて完成されたものであり、その要旨は、下記の（１）〜（３）に示される鋼の連続鋳造用モールドパウダー、および（４）に示される鋼の連続鋳造方法にある。
【００２０】
（１）ＣａＯおよびＳｉＯ2を主成分とし、全Ｃａ濃度をＣａＯ含有率として、また全Ｓｉ濃度をＳｉＯ2含有率として各質量％で換算するとき、該ＣａＯ含有率を該ＳｉＯ2含有率で除した比であるＣａＯ／ＳｉＯ2の値が１．０〜１．９であり、質量％で、Ａｌ2Ｏ3含有率が２〜１８％、Ｎａ2Ｏ、Ｌｉ2ＯおよびＦの合計含有率が２〜２５％であり、炭酸塩が炭素換算含有率２．５〜７．０％で、硝酸ソーダが含有率５．１〜８．０％で、炭素が含有率０〜５％で、Ｃａ-Ｓｉ合金および／または金属Ｓｉが含有率７〜２０％でそれぞれ配合され、酸化鉄濃度がＦｅ2Ｏ3換算含有率で２．０％未満および酸化マンガン濃度がＭｎＯ換算含有率で３．０％未満であり、凝固温度が１０５０〜１２５０℃であり、そして１３００℃における粘度が０．０４〜１．５Ｐａ・ｓであることを特徴とする鋼の連続鋳造用モールドパウダー。（以下、「第１発明」とも記す）。
【００２１】
（２）質量％で、炭酸塩濃度の炭素換算含有率をＡ（％）、Ｃａ-Ｓｉ合金および／または金属Ｓｉ含有率をＭ（％）、硝酸ソーダ含有率をＮ（％）とするとき、これらＡ、ＭおよびＮが、下記の（１）式および（２）式により表される関係を満たすことを特徴とする前記（１）に記載の鋼の連続鋳造用モールドパウダー（以下、「第２発明」とも記す）。
【００２２】
０．１Ｍ＜Ａ＜１．０Ｍ      ・・・（１）
０．２Ｍ＜Ｎ＜１．２Ｍ      ・・・（２）  
（３）粒子形態が粉末状であり、アルカリ金属フッ化物および氷晶石をいずれも含有しないことを特徴とする前記（１）または（２）に記載の鋼の連続鋳造用モールドパウダー（以下、「第３発明」とも記す）。
【００２３】
（４）前記（１）〜（３）のいずれかに記載の鋼の連続鋳造用モールドパウダーを、鋼の鋳造開始時に鋳型横断面積１００ｃｍ2あたり０．１〜２ｋｇ添加し、鋳造開始時に添加した上記モールドパウダーの未溶融層が鋳型内湯面上に残留している間に、引き続いてＣａ−Ｓｉ合金および金属Ｓｉのうち少なくとも一方の含有率が６％以下か、またはＣａ−Ｓｉ合金および金属Ｓｉのいずれも含有しない定常鋳造用のモールドパウダーを添加することを特徴とする鋼の連続鋳造方法（以下、「第４発明」とも記す）。
【００２４】
本発明において、「ＣａＯおよびＳｉＯ2を主成分とする」とは、滓化溶融後のＣａＯおよびＳｉＯ2の合計含有率が６０質量％以上を占めることを意味する。
【００２５】
「全Ｃａ濃度をＣａＯ含有率として換算する」とは、Ｃａを含む全ての原料（ＣａＯ、ＣａＦ2、ＣａＣＯ3、Ｃａ−Ｓｉ合金など）中のＣａ濃度をＣａＯ含有率に換算することを意味し、同様に、「全Ｓｉ濃度をＳｉＯ2含有率換算する」とは、Ｓｉを含む全ての原料（ＳｉＯ2、Ｃａ−Ｓｉ合金など）中のＳｉ濃度をＳｉＯ2含有率に換算すること意味する。
【００２６】
「炭酸塩」とは、炭酸ソーダ（ソーダ灰）、炭酸カルシウム、炭酸マグネシウム、炭酸リチウム、および炭酸ストロンチウムのうちから選ばれた１種以上を意味する。
【００２７】
また、「粒子形態が粉末状」とは、粒子形態が顆粒状および中空球状のいずれでもなく、粉末状であることを意味する。
【００２８】
さらに、「鋳造開始時」とは、浸漬ノズルを通して鋳型内への溶鋼の注入を開始した後、初回のモールドパウダーを添加し、鋳片の引抜を開始して、鋳型内の状況を確認した後、鋳造速度を定常速度に向けて上昇させるまでの、一連の非定常的な鋳造操業期間を指す。
【００２９】
なお、以下の説明において、成分組成に関する「％」の表記は「質量％」を意味し、「ｐｐｍ」の表記は質量基準のｐｐｍ（分率）を意味する。
【発明の効果】
【００３０】
本発明の連続鋳造用モールドパウダーは、ＣａＯ／ＳｉＯ2の値、Ａｌ2Ｏ3含有率、Ｎａ2Ｏ、Ｌｉ2ＯおよびＦの合計含有率、ならびに炭酸塩中の換算炭素、硝酸ソーダ、炭素、Ｃａ−Ｓｉ合金および／または金属Ｓｉ、酸化鉄および酸化マンガンの各含有率、ならびに凝固温度および粘度が適正範囲に調整されているので、パウダー中の低級酸化物による溶鋼の汚染を防止しつつ、発熱剤の金属を安定して燃焼させ、また、パウダーの焼結を抑制することにより、嵩密度を低く維持して空気断熱作用を高めるとともに、炭酸塩の分解反応による攪拌を有効に作用させ、優れた保温効果を発揮する。また、本発明のモールドパウダーを鋳造開始時に用いることにより、鋳造開始時の操業を安定化させ、鋳造初期から品質の安定した鋳片を製造することができる。
【発明を実施するための最良の形態】
【００３１】
モールドパウダーは、一般に、３ＣａＯ・ＳｉＯ2や２ＣａＯ・ＳｉＯ2など、ＣａＯとＳｉＯ2を主な成分とする主原料に、塩基度調整のための主としてＳｉＯ2からなるシリカ源、ＦやＮａなどのアルカリ金属を多く含有するフラックス成分、炭酸塩、滓化調整用カーボンを加えて構成されている。また、助燃剤であるＦｅ2Ｏ3やミルスケールなどの酸化鉄とともに、発熱金属としてＣａ−Ｓｉ合金や金属Ｓｉを加える場合もある。以下、本発明の詳細について説明する。
【００３２】
（１）第１発明
前記のとおり、第１発明は、ＣａＯおよびＳｉＯ2を主成分とし、ＣａＯ／ＳｉＯ2の値が１．０〜１．９であり、質量％で、Ａｌ2Ｏ3含有率が２〜１８％、Ｎａ2Ｏ、Ｌｉ2ＯおよびＦの合計含有率が２〜２５％であり、炭酸塩が炭素換算含有率２．５〜７．０％で、硝酸ソーダが含有率５．１〜８．０％で、炭素が含有率０〜５％で、Ｃａ-Ｓｉ合金および／または金属Ｓｉが含有率７〜２０％でそれぞれ配合され、酸化鉄濃度がＦｅ2Ｏ3換算含有率で２．０％未満および酸化マンガン濃度がＭｎＯ換算含有率で３．０％未満であり、凝固温度が１０５０〜１２５０℃であり、そして１３００℃における粘度が０．０４〜１．５Ｐａ・ｓであることを特徴とする鋼の連続鋳造用モールドパウダー。
【００３３】
第１発明の範囲を上記のとおり規定した理由、および好ましい範囲について、下記に説明する。
【００３４】
ＣａＯ／ＳｉＯ2の範囲を１．０〜１．９としたのは、ＣａＯ／ＳｉＯ2の値が１．０未満では、ＳｉＯ2の活量が上昇し、ＳｉＯ2による溶鋼の汚染の問題が生じるからであり、一方、ＣａＯ／ＳｉＯ2の値が１．９を超えて高くなると、モールドパウダーの凝固温度が過度に上昇し、滓化が遅れるなどの問題を生じるからである。なお、ＣａＯ／ＳｉＯ2の好ましい範囲は１．１〜１．８である。
【００３５】
主成分であるＣａＯおよびＳｉＯ2は、パウダーの滓化溶融後の合計含有率で６０％以上を占める。また、ＣａＯおよびＳｉＯ2の合計含有率の好ましい範囲は、８５％以下である。その他は、パウダーの物性を調整するための成分または不純物であるＡｌ2Ｏ3、ＭｇＯ、ＳｒＯ、ＴｉＯ2、ＺｒＯ2、Ｆｅ2Ｏ3、ＭｎＯ、Ｎａ2Ｏ、Ｌｉ2Ｏ、Ｆ、Ｂ2Ｏ3、Ｐ2Ｏ5、Ｓなどの成分が占める。
【００３６】
Ａｌ2Ｏ3は、パウダーの凝固温度および粘度を調整するために含有させる。その含有率の範囲を２〜１８％としたのは、Ａｌ2Ｏ3含有率が２％未満では、パウダーの凝固温度が上昇しすぎて凝固温度の調整が難しくなり、一方、その含有率が１８％を超えて高くなると、溶融パウダーの粘度が上昇して粘度の調整が難しくなるからである。なお、Ａｌ2Ｏ3含有率の好ましい範囲は３〜１５％である。
【００３７】
Ｎａ2Ｏ、Ｌｉ2ＯおよびＦもパウダーの凝固温度および粘度を調整するために含有させる。それらの合計含有率は２〜２５％の範囲とした。これらの成分の合計含有率が２％未満では、パウダーの凝固温度が高くなりすぎるからである。一方、これらの成分の合計含有率が２５％を超えて高くなると、パウダーの凝固温度が低下しすぎ、鋳型内のパウダーフィルムを介した熱流束が過大となり、鋳造鋼種によっては鋳片の割れ性欠陥が発生するからであり、また、浸漬ノズルの溶損も顕著となるからである。なお、Ｎａ2Ｆ、Ｌｉ2ＯおよびＦの合計含有率の好ましい範囲は５〜２０％である。
【００３８】
炭酸塩の濃度は、炭素換算含有率で２．５〜７．０％の範囲とした。炭酸塩濃度が２．５％未満では、炭酸塩の分解反応に伴う攪拌作用が弱すぎて、Ｃａ−Ｓｉ合金あるいは金属Ｓｉの燃焼が滞るからであり、一方、炭酸塩の濃度が７．０％を超えて高くなると、炭酸塩の分解反応が過大となり、粉塵の増加や分解反応に伴う吸熱によりパウダーの保温性が悪化するからである。炭酸塩濃度の炭素換算含有率でのより好ましい範囲は、３．６〜６．５％である。
【００３９】
炭酸塩の濃度範囲が先願の特許文献５に記載の値に比べて高い理由は、鋳造スタート用パウダーであるが故に、Ｃａ−Ｓｉ合金または金属Ｓｉの添加量が多いことに対応させたからである。
【００４０】
硝酸ソーダの含有率を５．１〜８．０％としたのは、その含有率が５．１％未満では、Ｃａ−Ｓｉ合金などの燃焼が不完全になり、また、その含有率が８．０％を超えて高くなると、硝酸ソーダの分解に伴う酸素放出量が過剰となり、パウダーの溶融速度が高まりすぎるか、または過剰な酸素が溶鋼の汚染源となるおそれがあるからである。硝酸ソーダ含有率のより好ましい範囲は、５．３〜７．０％である。
【００４１】
硝酸ソーダの濃度範囲が先願の特許文献５に記載の値に比べて高いのは、鋳造スタート用パウダーであるが故に、Ｃａ−Ｓｉ合金あるいは金属Ｓｉの添加量が多いことに対応させたからである。
【００４２】
炭素含有率は０〜５％の範囲とした。ここでいう炭素含有率とは、炭酸塩の含有炭素分を除く、カーボンブラックやコークス粉あるいは黒鉛といった炭素質原料に含まれる炭素の含有率を示す。本発明のパウダーは、主として鋳造スタート用であることから、炭素質原料を含有せずに（すなわち、炭素含有率が０％であり）パウダーの滓化速度が速すぎても、大きな問題とはならないし、鋳造初期においてパウダーの溶融層を迅速に形成するには好ましい場合も少なくない。一方、その含有率が５％を超えて高くなると、鋳造スタート用パウダーとしては滓化が遅過ぎるので、溶融層を迅速に形成することが難しくなる。
【００４３】
Ｃａ−Ｓｉ合金および／または金属Ｓｉの含有率は７〜２０％の範囲とした。これらの含有率が７％未満では、燃焼による発熱量が小さく、保温性の向上に十分な効果を発揮しないからであり、一方、含有率が２０％を超えて高くなると、安定して完全燃焼させることが難しくなるからである。Ｃａ−Ｓｉ合金および／または金属Ｓｉ含有率の好ましい範囲は８〜１５％である。
【００４４】
Ｃａ−Ｓｉ合金および／または金属Ｓｉ含有率範囲が特許文献５に記載の値に比べて高い理由は、鋳造スタート用パウダーであるが故に、高い保温性が要求されることに加え、鋳造スタート用のパウダーの場合には、燃焼の安定性はそれほど重要視する必要がないからである。
【００４５】
酸化鉄濃度は、Ｆｅ2Ｏ3換算含有率で２％未満とし、また、酸化マンガン濃度は、ＭｎＯ換算含有率で３％未満とした。これらの低級酸化物の濃度が上記含有率を超えて高くなると、溶鋼を汚染するという悪影響が顕在化するからである。これらの低級酸化物は、不可避的不純分の範囲に止めることが好ましいことは言うまでもない。ただし、ＭｎＯに関しては、鋼中のＭｎがパウダー溶融層中へＭｎＯとして移行することがあるので、その移行による濃度上昇範囲内で、かつ第１発明で規定する範囲内に納まるのであれば、添加により含有させても実質的な悪影響は生じない。
【００４６】
パウダーの凝固温度は１０５０〜１２５０℃の範囲とした。凝固温度が１０５０℃未満では、鋳型内のパウダーフィルムを介した熱流束が過大となり、鋳造鋼種によっては鋳片の割れ性欠陥が発生するからである。また、凝固温度が１２５０℃を超えて高くなると、鋳型内の潤滑性が悪化し、ブレークアウトなどのトラブルが発生しやすくなるからである。
【００４７】
１３００℃における粘度は、０．０４〜１．５Ｐａ・ｓの範囲とした。鋳造スタート時には鋳造速度が低いこともあって、それほど高い潤滑性は要求されないものの、上記粘度が１．５Ｐａ・ｓを超えて高くなると、鋳型内の潤滑性の悪化が顕在化するようになる。また、上記粘度が０．０４Ｐａ・ｓ未満では、パウダーの溶融層内に対流が生じて溶鋼からの放熱量が増加し、その結果パウダーの保温性が悪化するからであり、また、現実には０．０４Ｐａ・ｓ未満の粘度を得ることは難しいからである。
【００４８】
（２）第２発明
第２発明は、前記第１発明において、炭酸塩濃度の炭素換算含有率をＡ（％）、Ｃａ−Ｓｉ合金および／または金属Ｓｉ含有率をＭ（％）、硝酸ソーダ含有率をＮ（％）とするとき、これらＡ、ＭおよびＮが、前記（１）式および（２）式により表される関係を満たす鋼の連続鋳造用モールドパウダーである。
【００４９】
炭酸塩の炭素換算含有率（Ａ）が、Ｃａ−Ｓｉ合金および／または金属Ｓｉ含有率（Ｍ）に対して、前記（１）式により規定されるＡの範囲以下であると、炭酸塩による攪拌作用が不足し、Ｃａ−Ｓｉ合金および／または金属Ｓｉの燃焼が不完全となりやすいので好ましくない。一方、炭酸塩の炭素換算含有率（Ａ）が、Ｃａ−Ｓｉ合金および／または金属Ｓｉ含有率（Ｍ）に対して、前記（１）式により規定されるＡの範囲以上に高い場合には、炭酸塩による攪拌作用が過大となり、いたずらに多くの粉塵を発生し、また、分解反応に伴う吸熱により保温性が悪化するので、好ましくない。
【００５０】
なお、Ｃａ−Ｓｉ合金および／または金属Ｓｉ含有率に対する炭酸塩の炭素換算含有率の割合が特許文献５に記載の範囲に比べて低い範囲にシフトしているが、鋳造スタート時には鋳型内確認作業に伴ってパウダー層が攪拌されるので、炭酸塩の割合が低くてもＣａ−Ｓｉ合金または金属Ｓｉを燃焼させることができる。
【００５１】
硝酸ソーダ含有率（Ｎ）が、Ｃａ−Ｓｉ合金および／または金属Ｓｉ含有率（Ｍ）に対して、前記（２）式により規定されるＡの範囲以下であると、硝酸ソーダの分解反応に伴う酸素の放出量が不足し、Ｃａ−Ｓｉ合金および／または金属Ｓｉの燃焼が不完全となりやすいので、好ましくない。逆に、硝酸ソーダ含有率（Ｎ）が、Ｃａ−Ｓｉ合金および／または金属Ｓｉ含有率（Ｍ）に対して、前記（２）式により規定されるＡの範囲以上に高い場合には、硝酸ソーダの分解に伴う酸素放出量が過剰となり、パウダーの溶融速度が高くなりすぎるか、または多すぎる酸素が溶鋼の汚染源となるおそれがある。
【００５２】
（３）第３発明
第３発明は、第１発明または第２発明において、粒子形態が粉末状であり、アルカリ金属フッ化物および氷晶石をいずれも含有しない鋼の連続鋳造用モールドパウダーである。
【００５３】
第３発明において、アルカリ金属フッ化物および氷晶石を含有しないこととしたのは、これらのバインダーとなる低融点原料を排除することによって、パウダーの焼結が防止され、低嵩密度の維持および攪拌効果の有効活用により保温効果を高めることができるからである。さらに、パウダーの粒子形状を粉末状とすることによって、炭酸塩の分解反応による攪拌作用が強化され、Ｃａ−Ｓｉ合金および／または金属Ｓｉの燃焼が安定する。なお、ここでいう「焼結」とは、鋳型内のパウダー溶融層の上部において溶融途上のパウダーが凝集し固化する現象を意味する。  
【００５４】
（４）第４発明
第４発明は、第１発明〜第３発明のいずれかの連続鋳造用モールドパウダーを、鋼の鋳造開始時に鋳型の横断面積１００ｃｍ2あたり０．１〜２ｋｇ添加し、鋳造開始時に添加した上記モールドパウダーの未溶融層が鋳型内湯面上に残留している間に、引き続いてＣａ−Ｓｉ合金および金属Ｓｉのうち少なくとも一方の含有率が６％以下か、またはＣａ−Ｓｉ合金および金属Ｓｉのいずれも含有しない定常鋳造用のモールドパウダーを添加することを特徴とする鋼の連続鋳造方法である。
【００５５】
第４発明において、モールドパウダーを鋼の鋳造開始時に鋳型断面積１００ｃｍ2あたり０．１〜２ｋｇの範囲で添加する理由は、下記のとおりである。すなわち、添加量が（０．１ｋｇ／鋳型横断面１００ｃｍ2）未満の場合には、鋳造スタート時の鋳型内湯面温度が低下し、操業トラブルや鋳片品質不良が生じやすいからである。また、（２ｋｇ／鋳型横断面１００ｃｍ2）を超えるほど多くの添加は不要であるとともに、コスト上昇を招くので好ましくないからである。なお、添加量が多い場合にコストが上昇するのは、第１発明〜第３発明のいずれかのモールドパウダーに含まれるＣａ−Ｓｉ合金や金属Ｓｉが他のモールドパウダー原料に比べて高価であるからである。
【００５６】
また、第４発明において、鋳造開始時に添加したモールドパウダーの未溶融層が鋳型内湯面上に残留している間に、引き続いてＣａ−Ｓｉ合金および金属Ｓｉのうち少なくとも一方の含有率が６％以下か、またはＣａ−Ｓｉ合金および金属Ｓｉのいずれも含有しない定常鋳造用のモールドパウダーを添加するのは、以下の理由による。すなわち、鋳造開始時に添加された鋳造スタート用モールドパウダーは保温性に優れるが、鋳型内湯面上の未溶融層が失われると、湯面からの熱放射が増大して保温効果が損なわれる。したがって、未溶融層が残留している段階で、定常鋳造用のモールドパウダーを添加することが好ましいからである。定常鋳造用のモールドパウダーとしては、Ｃａ−Ｓｉ合金や金属Ｓｉを含有しないものでよいが、これらを含有する場合には含有率６％以下であることが燃焼の安定性を確保する観点から好ましい。
【００５７】
定常鋳造用のモールドパウダーを添加する時期は、鋳造スタート用モールドパウダーを添加した直後であってもよいが、鋳造スタート用モールドパウダーの量が（１／２）から（１／３）に減少する時期に定常鋳造用のモールドパウダーを添加し始めることが、保温性の維持およびパウダーの混合を抑制する２つの観点から好ましい。
【実施例】
【００５８】
本発明の連続鋳造用モールドパウダーの効果を確認するため、下記のとおりの連続鋳造試験を行って、その結果を評価した。
【００５９】
（試験方法）
試験には、容量３０〜５０トン（ｔ）のタンディッシュを備え、鋳型サイズが直径３１０ｍｍφ、または、厚さ２７０ｍｍ×幅１４００ｍｍの鋳型を有する連続鋳造装置を用いた。３１０ｍｍφ鋳型での鋳造は、鋳型内溶鋼を電磁攪拌装置を用いて回転流動させつつ内径５０ｍｍφの単孔円筒状浸漬ノズルを通して溶鋼を供給した。単孔円筒状浸漬ノズルの下端すなわち孔出口から湯面までの距離は１００〜２００ｍｍとし、浸漬ノズル内にはＡｒガスなどの不活性ガスを吹き込まずに鋳造した。また、２７０ｍｍ×１４００ｍｍ鋳型での鋳造は、鋳型内の電磁撹拌装置を用いずに、９０ｍｍ角の吐出孔を有する内径９０ｍｍφの浸漬ノズルを、湯面から吐出孔上端までの距離が１００〜２００ｍｍとなるよう浸漬し、浸漬ノズル内には０．５〜５ＮＬ／ｍｉｎのＡｒガスを吹き込みつつ、溶鋼を供給した。
【００６０】
３１０ｍｍφ鋳型により鋳造した鋼種は、成分組成がＣ：０．２０〜０．２８％、Ｓｉ：０．１０〜０．３０％、Ｍｎ：１．１〜１．４％、Ｓ：０．００３〜０．０１５％およびｓｏｌ．Ａｌ：０．０２〜０．０６％のＳｉ−Ａｌキルドの中炭素普通鋼である。
【００６１】
また、２７０ｍｍ×１４００ｍｍ鋳型により鋳造した鋼種は、成分組成がＣ：２０〜３０ｐｐｍ、Ｓｉ：０．０１〜０．０２％、Ｍｎ：０．２〜０．７％、Ｓ：０．００２〜０．０１０％およびｓｏｌ．Ａｌ：０．０２〜０．０５％のＡｌキルド極低炭素普通鋼である。
【００６２】
本発明例および比較例についての試験条件および試験結果を表１および表２に示した。
【００６３】
【表１】
2008264817.tif 000002
【００６４】
【表２】
2008264817.tif 000003
【００６５】
結果の評価は、下記のとおり、鋳造鋼種毎の鋳片品質の相対評価とした。すなわち、３１０ｍｍφの鋳型により鋳造した中炭素鋼の鋳造試験については、表１中に示した中炭素鋼鋳造の比較例である試験番号Ｆの鋳造開始後１〜１０ｍまでの鋳片を用いて製造した継目無鋼管の表面に現れた鋳片表層部の欠陥に起因すると考えられる疵の発生率を１．０（基準値）として相対評価した。同様に、２７０ｍｍ×１４００ｍｍの鋳型を用いて鋳造した極低炭素鋼の鋳造試験については、表２中に示された極低炭素鋼鋳造の比較例である試験番号Ｊの鋳造開始後１〜１０ｍまでの鋳片を用いて製造した鋼板表面に現れた鋳片表層部の欠陥に起因すると考えられる疵の発生率を１．０（基準値）として相対評価を行った。
【００６６】
ここでいう鋳片表層部の欠陥とは、巻き込まれたパウダーや、気泡あるいは非金属介在物に起因する欠陥を指す。これらの継目無鋼管や鋼板表面の疵は、目視検査により発見され、要求される品質レベルに不適合であると判断されたものである。
【００６７】
（試験結果）
前記表１において、試験番号Ａ〜試験番号Ｆは、３１０ｍｍφの鋳型により鋳造した中炭素鋼の鋳造試験について示したものである。そのうち、試験番号Ａおよび試験番号Ｂは、本発明の範囲を満たす本発明例についての試験であり、試験番号Ｃ〜試験番号Ｆは、本発明で規定する条件を満たさない比較例についての試験である。
【００６８】
本発明例のうちで、試験番号Ａは、連続鋳造用モールドパウダーおよび鋳造条件が、第１発明〜第４発明で規定する全ての条件を満足する試験である。試験番号Ａは、第１発明〜第４発明で規定する全条件を満たしているので、添加したＣａ−Ｓｉ合金の燃焼による鋳型内湯面の優れた保温効果が十分に発揮され、また、溶鋼の汚染も僅かで、得られた継目無鋼管の品質成績は極めて良好であった。
【００６９】
本発明例のうちで、試験番号Ｂは、用いた連続鋳造用モールドパウダーおよび鋳造条件が、第１発明〜第３発明で規定する全ての条件を満足するものの、鋳型横断面積あたりのモールドパウダーの添加量が過大であった試験である。試験番号Ｂは、第１発明〜第３発明で規定する条件を満たしているので、添加したＣａ−Ｓｉ合金の燃焼による鋳型内湯面の優れた保温効果が十分に発揮され、また、溶鋼の汚染も僅かであった。しかしながら、モールドパウダーの添加量が過大であったため、製造コストの上昇を招いた。得られた継目無鋼管の品質成績は試験番号Ａと同様に極めて良好であった。
【００７０】
試験番号Ｃは、Ｃａ−Ｓｉ合金の添加量が３％と少ないので、鋳造スタート用のモールドパウダーとしては発熱作用に乏しく、前記の試験番号Ａまたは試験番号Ｂに比較すると、湯面の保温効果が不足した試験である。また試験番号Ｃは、若干のフッ化ソーダを含有していることから、モールドパウダーの焼結が進みがちであり、炭酸塩の分解による攪拌が有効に作用しにくいという欠点も有する。ただし、試験番号Ａまたは試験番号Ｂと同様に、不可避的不純物以外の酸化鉄を含有しないので、低級酸化物による溶鋼の汚染は軽微であった。試験番号Ｃのモールドパウダーを用いて得られた継目無鋼管の品質成績は、試験番号Ａまたは試験番号Ｂに比べてやや劣った結果となった。
【００７１】
試験番号Ｄは、多くの酸化鉄を助燃剤として用いる従来型のＣａ−Ｓｉ合金燃焼モールドパウダーを使用した試験である。酸化鉄は助燃剤としては有効であるので、試験番号Ｄにおける湯面の保温効果は十分なものであった。しかしながら、低級酸化物である酸化鉄が還元されずに溶融層中に残留して溶鋼を汚染する場合があり、得られた継目無鋼管の品質成績は、本発明例である試験番号Ａや試験番号Ｂ、または添加した酸化鉄による溶鋼汚染の無い試験番号Ｃに対しても、やや劣る結果となった。
【００７２】
試験番号Ｅは、本発明で規定するＣａＯ／ＳｉＯ2の範囲および酸化鉄含有率の範囲は満足するものの、Ｃａ−Ｓｉ合金や金属Ｓｉといった発熱金属を含有しない通常のモールドパウダーを鋳造開始時から定常鋳造にかけて使用した試験である。試験番号Ｅにて使用したモールドパウダーは、試験番号Ａ〜Ｄおよび試験番号Ｅにおいて定常鋳造用のモールドパウダーとしても用いられている。試験番号Ｅにおいては、鋳造スタート時の湯面の保温効果が不十分であったので、継目無鋼管の良好な品質成績は得られなかった。
【００７３】
試験番号Ｆは、本発明で規定するＣａＯ／ＳｉＯ2の値の範囲を満たさず、さらに、Ｃａ−Ｓｉ合金または金属Ｓｉといった発熱金属を含有しない通常のモールドパウダーを鋳造開始時から定常鋳造にかけて使用した試験である。試験番号Ｆでは、鋳造スタート用および鋳造定常部用として、ともに同じモールドパウダーを用いた。試験番号Ｆにて使用したモールドパウダーは、鋳造スタート時の湯面の保温効果が不十分であったことに加え、ＣａＯ／ＳｉＯ2の値が低いのでＳｉＯ2による溶鋼の汚染が試験番号Ｅにて使用したモールドパウダーに比べて大きいことから、得られた継目無鋼管の品質成績は試験番号Ａ〜試験番号Ｆの中では最も劣ったものとなった。
【００７４】
前記表２において、試験番号Ｇ〜試験番号Ｊは、２７０ｍｍ×１４００ｍｍの鋳型を用いた極低炭素鋼の鋳造試験について示したものである。そのうち、試験番号Ｇおよび試験番号Ｈは、本発明の範囲を満たす本発明例についての試験であり、試験番号Ｉおよび試験番号Ｊは、本発明で規定する条件を満たさない比較例についての試験である。
【００７５】
本発明例のうちで、試験番号Ｇは、連続鋳造用モールドパウダーおよび鋳造条件が、第１発明、第２発明および第４発明のいずれの発明で規定する条件も満足する鋳造試験である。試験番号Ｇにて使用したモールドパウダーは、第１発明および第２発明で規定した条件を満足しているので、添加したＣａ−Ｓｉ合金は円滑に燃焼し、酸化鉄などの低級酸化物による溶鋼の汚染も小さい。しかしながら、第３発明で規定する条件を満たさず、フッ化ソーダを２％含有しているので、モールドパウダーの焼結が進みがちであり、炭酸塩の分解による攪拌が有効に作用しないことがあり、前記試験番号Ａまたは試験番号Ｂにて使用したモールドパウダーに比較すると、Ｃａ−Ｓｉ合金の燃焼がやや不安定な傾向を示した。全体的には、鋳型内湯面の保温効果は十分に発揮され、得られた鋼板の品質成績は良好であった。
【００７６】
本発明例のうちで、試験番号Ｈは、試験番号Ｇにて使用した連続鋳造用モールドパウダーと同一のモールドパウダーを使用したが、鋳造スタート時の添加量が、第４発明で規定する添加量未満の少量しか添加しなかった試験である。したがって、第１発明および第２発明で規定する条件を満足する試験である。試験番号Ｈは、鋳型単位横断面積あたりの添加量が少な過ぎたために、Ｃａ−Ｓｉ合金の燃焼による鋳型内湯面の保温効果が不十分であり、得られた鋼板の品質成績は試験番号Ｇに比べるとやや劣ったものとなった。
【００７７】
試験番号Ｉは、多くの酸化鉄を助燃剤として用いる従来型のＣａ−Ｓｉ合金燃焼モールドパウダーを使用した試験である。酸化鉄は助燃剤としては有効であるので、試験番号Ｉにおける湯面の保温効果は十分なものであった。しかしながら、低級酸化物である酸化鉄が還元されずに溶融層中に残留して溶鋼を汚染する場合があり、得られた鋼板の品質成績は、本発明例である試験番号Ｇに比較して、劣る結果となった。
【００７８】
試験番号Ｊは、本発明で規定するＣａＯ／ＳｉＯ2の値の範囲および酸化鉄含有率の範囲は満たすものの、Ｃａ−Ｓｉ合金や金属Ｓｉといった発熱金属を含有しない通常のモールドパウダーを鋳造開始時から定常鋳造にかけて添加した試験である。試験番号Ｊにて使用したモールドパウダーは、試験番号Ｇ〜試験番号Ｉにおいて定常鋳造用のモールドパウダーとしても用いられている。試験番号Ｊにおいては、鋳造スタート時の湯面の保温効果が不十分であったことから、鋼板の良好な品質成績は得られなかった。
【産業上の利用可能性】
【００７９】
本発明の連続鋳造用モールドパウダーは、ＣａＯ／ＳｉＯ2の値、Ａｌ2Ｏ3含有率、Ｎａ2Ｏ、Ｌｉ2ＯおよびＦの合計含有率、ならびに炭酸塩中の換算炭素、硝酸ソーダ、炭素、Ｃａ−Ｓｉ合金および／または金属Ｓｉ、酸化鉄および酸化マンガンの各含有率、ならびに凝固温度および粘度が適正範囲に調整されているので、パウダー中の低級酸化物による溶鋼の汚染を防止しつつ、発熱剤の金属を安定して燃焼させ、また、パウダーの焼結を抑制することにより、嵩密度を低く維持して空気断熱作用を高めるとともに、炭酸塩の分解反応による攪拌を有効に作用させ、鋳型内湯面の温度が低下しがちな鋳造スタート用のモールドパウダーとして優れた保温効果を発揮する。また、本発明のモールドパウダーを鋳造スタート時に適正量使用し、さらに適正なタイミングで定常鋳造用モールドパウダーを添加することによって、鋳片表層部のパウダー巻き込みや非金属介在物あるいはピンホールなどの欠陥を低減した良好な品質の鋳片を、適正なコストで製造することができる。
【００８０】
したがって、本発明のモールドパウダーおよび連続鋳造方法は、鋳型内湯面の保温効果が求められる鋳造スタート時において特に大きな効果を発揮できる技術である。